(57)【要約】カルボン酸およびそのグリセロールまたはジグリセロールエステルを含んでなるポリカーボネート組成物  本発明は、ポリカーボネートを含む組成物、ならびにカルボン酸およびそのグリセロールおよび／またはジグリセロールエステルを含んでなる混合物、混合物または成形品の製造のための組成物の使用、ならびにそれから得られる成形品に関する。この組成物は、改良された流動学的性質および光学特性を有する。【特許請求の範囲】
【請求項１】
Ａ）芳香族ポリカーボネートを２０．０重量％〜９９．９５重量％、および、
Ｂ）６〜３０個の炭素原子の鎖長を有する少なくとも１種の飽和または不飽和モノカルボン酸と、グリセロールおよび／またはジグリセロールをベースとした少なくとも１種の前記モノカルボン酸のエステルとを含む混合物を０．０５重量％〜１０．０重量％
含んでなる、組成物。
【請求項２】
カプリル酸、カプリン酸、ラウリン酸、ミリスチン酸、パルミチン酸、マルガリン酸、ステアリン酸、アラキジン酸、ベヘン酸、リグノセリン酸、パルミトレイン酸、ペトロセリン酸、オレイン酸、エライジン酸、リノール酸、リノレン酸、アラキドン酸、チムノドン酸およびセルボン酸からなる群から選択される少なくとも１種のモノカルボン酸を含んでなる、請求項１に記載の組成物。
【請求項３】
成分Ｂが、グリセロールおよび／またはジグリセロールと、６〜３０個の炭素原子の鎖長を有する２種以上のモノカルボン酸を含むモノカルボン酸混合物とを部分エステル化することによって得られる混合物である、請求項１または２記載の組成物。
【請求項４】
モノカルボン酸混合物がオレイン酸を含む、請求項３に記載の組成物。
【請求項５】
成分Ｂの量が０．０５〜１．０重量％である、請求項１〜４のいずれか一項に記載の組成物。
【請求項６】
芳香族ポリカーボネートの量が少なくとも７５重量％である、請求項１〜５のいずれか一項に記載の組成物。
【請求項７】
下記の成分：
Ａ）芳香族ポリカーボネートを８７．０重量％〜９９．９５重量％、
Ｂ）６〜３０個の炭素原子の鎖長を有する少なくとも１種の飽和または不飽和モノカルボン酸と、グリセロールまたはジグリセロールをベースとした少なくとも１種の前記モノカルボン酸のエステルとを含む混合物を０．０５重量％〜６．０重量％、
Ｃ）熱安定剤を０．０重量％〜１．０重量％、
Ｄ）酸化防止剤、離型剤、難燃剤、ＵＶ吸収剤、ＩＲ吸収剤、帯電防止剤、蛍光増白剤の群から選択されるさらなる添加剤、有機または無機顔料の群から選択される着色剤、レーザーマーキングのための添加剤および／または衝撃改質剤の１種以上を０．０重量％〜６．０重量％
からなる、請求項１〜６のいずれか一項に記載の組成物。
【請求項８】
前記組成物が熱安定剤を含む、請求項１〜７のいずれか一項に記載の組成物。
【請求項９】
前記組成物が、成分Ａとして、式（１）のモノマー単位を含有する１種以上のコポリカーボネートを含む、請求項１〜８のいずれか一項に記載の組成物
【化１】
2019516837.tif 000030
［式中、
Ｒ１は水素またはＣ１〜Ｃ４アルキル基であり、
Ｒ２はＣ１〜Ｃ４アルキル基であり、かつ、
ｎは０、１、２または３であり、
一般式（２）の１つ以上のモノマー単位を含有するさらなる芳香族ホモ−またはコポリカーボネートと組み合わされていてもよく、
【化２】
2019516837.tif 000031
［式中、
Ｒ４はＨまたは直鎖状または分岐鎖状のＣ１〜Ｃ１０−アルキル基であり、かつ、
Ｒ５は直鎖状または分岐鎖状のＣ１〜Ｃ１０−アルキル基である］
任意にさらに存在していてもよい前記さらなるホモ−またはコポリカーボネートは、式（１）のモノマー単位を有しない］。
【請求項１０】
前記コポリカーボネートにおける式（１ａ）のモノマー単位の割合が、コポリカーボネート中に存在するジフェノールモノマー単位の合計に対して０．１〜８８モル％である、請求項９に記載の組成物。
【請求項１１】
前記式（１）のモノマー単位を含有するコポリカーボネートが、式（３）のモノマー単位をさらに含有する、請求項９または１０に記載の組成物
【化３】
2019516837.tif 000032
［式中、
Ｒ６およびＲ７は独立してＨ、Ｃ１〜Ｃ１８アルキル基、Ｃ１〜Ｃ１８アルコキシ基、ハロゲンまたはそれぞれの場合に置換されていてもよいアリール基またはアラルキル基であり、
Ｙは単結合、−ＳＯ２−、−ＣＯ−、−Ｏ−、−Ｓ−、Ｃ１〜Ｃ６アルキレン基またはＣ２〜Ｃ５アルキリデン基、ヘテロ原子をさらなる含む芳香環と縮合していてもよいＣ６〜Ｃ１２−アリーレン基である］。
【請求項１２】
前記組成物が、成分Ａとして、式（１）のモノマー単位を含有するコポリカーボネートとビスフェノールＡホモポリカーボネートとの混合物を含む、請求項９〜１１のいずれか一項に記載の組成物。
【請求項１３】
前記組成物における式（１）のモノマー単位を含有するコポリカーボネートの量が、少なくとも３重量％である、請求項９〜１２のいずれかに記載の組成物。
【請求項１４】
請求項１〜１３のいずれか一項に記載の組成物を含む成形品、押出物または多層系。
【請求項１５】
３ｍｍ未満の厚みを有する、請求項１４に記載の成形物。
【発明の詳細な説明】
【技術分野】
【０００１】
本発明は、ポリカーボネートおよび流動性向上剤を含んでなる組成物、ならびに該組成物から得られる成形品に関する。前記組成物は、改良された流動学的性質および光学特性を有する。
【０００２】
特に、例えば、ウルトラブック、スマートフォンまたはスマートブック用の薄肉（ハウジング）部品の場合、均一な厚さを有する構成要素を達成するために、低い溶融粘度が必要とされる。良好な流動性が要求されるさらなる応用分野は、自動車分野（例えば、ヘッドランプカバー、バイザー、光ファイバーシステム）ならびに電気および電子分野（照明部品、ハウジング部品、カバー、スマートメーター用途）である。
【０００３】
ビスフェノールＡ二リン酸（ＢＤＰ）は、所望の効果を達成するために、１０重量％超までの量で、流動性向上のために慣用的に使用されている。しかしながら、これによって耐熱性が著しく低下する。
【０００４】
従来技術は、実質的に同じ耐熱性で、ポリカーボネート組成物の流動性および同時に光学特性をいかにして改良することができるかについて、当業者に何らの指針も与えていない。
【０００５】
例えば、ＤＥ１０２００９００７７６２Ａ１、ＷＯ２０１０／０７２３４４Ａ１およびＵＳ２００５／２１５７５０Ａ１等の従来技術は、高い透明性および良好な耐熱性を有するものの、流動性に関してはさらなる改良が必要な組成物を開示している。
【０００６】
従って、解決すべき問題は、実質的に同じ耐熱性と組み合わされた改善された光学特性および同時に改善された流動性を有する芳香族ポリカーボネートを含む組成物を見出すことである。
【０００７】
驚くべきことに、ポリカーボネート組成物は、特定量のカルボン酸ならびにそのグリセロールおよび／またはジグリセロールエステルが存在する場合には、改善された流動性およびより良好な光学特性を有することが見出された。耐熱性（ビカット温度）はほとんど変化しない。
【０００８】
カルボン酸とそのグリセロールおよび／またはジグリセロールエステルとを含むポリカーボネート組成物は、カルボン酸およびそのグリセロールまたはジグリセロール以外は同じ成分を含む同等の組成物と比較して、好ましくは、改善された流動学的特性、すなわち、ＤＩＮ  ＥＮ  ＩＳＯ  １１３３：２０１２−０３（試験温度３００℃、質量１．２ｋｇ）に従って決定されるより高いメルトボリュームフローレート（ＭＶＲ）、ＩＳＯ  １１４４３：２００５に従って決定される改善された溶融粘度、ならびに、ＡＳＴＭ  Ｅ  ３１３−１０に従って決定されるより低い黄色度指数（ＹＩ）および／またはより高い光透過により測定される改善された光学特性とともに良好な溶融安定性を示す。前記組成物は、例えば、ＩＳＯ  ７３９１−２：２００６に従って決定されるノッチ付き衝撃強度、またはＩＳＯ  ７３９１−２：２００６に従って決定される衝撃強度により測定可能な良好な機械的性質を特徴とする。
【０００９】
従って、本発明は、Ａ）芳香族ポリカーボネートを２０．０重量％〜９９．９５重量％、Ｂ）６〜３０個の炭素原子の鎖長を有する少なくとも１種の飽和または不飽和モノカルボン酸と、グリセロールおよび／またはジグリセロールをベースとした少なくとも１種の前記モノカルボン酸のエステルとを含む混合物を０．０５〜１０．０重量％含んでなる組成物を提供する。
【００１０】
組成物は、好ましくは、
Ａ）芳香族ポリカーボネートを２０．０重量％〜９９．９５重量％、より好ましくは８３．０〜９９．８０重量％、
Ｂ）６〜３０個の炭素原子の鎖長を有する少なくとも１種の飽和または不飽和モノカルボン酸と、グリセロールおよび／またはジグリセロールをベースとした少なくとも１種の前記モノカルボン酸のエステルとを含む混合物を０．０５重量％〜１０．０重量％、より好ましくは０．１〜８．０重量％、より一層好ましくは０．２〜６．０重量％、
Ｃ）熱安定剤を０．０重量％〜１．０重量％、および、
Ｄ）さらなる添加剤を０．０重量％〜８．０重量％
含んでなる。
【００１１】
より好ましくは、この種の組成物は、
Ａ）芳香族ポリカーボネート８７．０重量％〜９９．９５重量％、
Ｂ）６〜３０個の炭素原子の鎖長を有する少なくとも１種の飽和または不飽和モノカルボン酸と、グリセロールおよび／またはジグリセロールをベースとした少なくとも１種の前記モノカルボン酸のエステルとを含む混合物を０．０５重量％〜６．０重量％、
Ｃ）熱安定剤を０．０重量％〜１．０重量％、および、
Ｄ）酸化防止剤、離型剤、難燃剤、ＵＶ吸収剤、ＩＲ吸収剤、帯電防止剤、蛍光増白剤の群から選択されるさらなる添加剤、有機または無機顔料の群から選択される着色剤、レーザーマーキングのための添加剤および／または衝撃改質剤の１種以上を０．０重量％〜６．０重量％
からなり、
前記組成物は、最も好ましくは透明であり、添加剤は、酸化防止剤、離型剤、難燃剤、ＵＶ吸収剤、ＩＲ吸収剤、帯電防止剤、蛍光増白剤の群から選択される添加剤、有機顔料の群からの着色剤、および／またはレーザーマーキングのための添加剤である。
【００１２】
本発明の組成物は、好ましくは透明である。
【００１３】
本発明における「透明」とは、組成物が、厚さが４ｍｍであり、４ｍｍの層厚さにおいてＡＳＴＭ  Ｄ１００３：２０１３に従って決定されるヘイズが＜５％である場合のＩＳＯ  １３４６８−２：２００６に従って決定される視感透過率Ｔｙ（１０°で観察されるＤ６５）が少なくとも８４％であることを意味する。
【００１４】
透明ポリカーボネート組成物において、モノカルボン酸およびそのグリセロールまたはジグリセロールエステルを含んでなる混合物を使用することによって、所望により、光学特性を改善することもまた可能である。混合物を添加することにより、厚さ４ｍｍの場合のＩＳＯ  １３４６８−２：２００６に従って決定される透過率が増大する。
【００１５】
以下の本発明の説明において、本発明におけるＣ１〜Ｃ４−アルキルは、例えば、メチル、エチル、ｎ−プロピル、イソプロピル、ｎ−ブチル、ｓｅｃ−ブチル、ｔｅｒｔ−ブチルであり、さらに、Ｃ１〜Ｃ６アルキルは、例えば、ｎ−ペンチル、１−メチルブチル、２−メチルブチル、３−メチルブチル、ネオペンチル、１−エチルプロピル、シクロヘキシル、シクロペンチル、ｎ−ヘキシル、１，１−ジメチルプロピル、１，２−ジメチルプロピル、１，３−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピルまたは１−エチル−２−メチルプロピルである。さらに、Ｃ１〜Ｃ１０−アルキルは、例えば、ｎ−ヘプチルおよびｎ−オクチル、ピナシル、アダマンチル、異性体メンチル、ｎ−ノニル、ｎ−デシルである。さらに、Ｃ１〜Ｃ３４−アルキルは、例えば、ｎ−ドデシル、ｎ−トリデシル、ｎ−テトラデシル、ｎ−ヘキサデシルまたはｎ−オクタデシルである。対応するアルキル基、例えばアラルキル／アルキルアリール、アルキルフェニルまたはアルキルカルボニル基についても同じことが当てはまる。対応するヒドロキシアルキルまたはアラルキル／アルキルアリール基中のアルキレン基は、例えば、上述したアルキル基に対応するアルキレン基を表す。
【００１６】
アリールは、６〜３４個の骨格炭素原子を有する炭素環式芳香族基である。アラルキル基としても知られているアリールアルキル基の芳香族部分、および、例えばアリールカルボニル基等のより複雑な基のアリール構成成分についても同じことが当てはまる。
【００１７】
Ｃ６〜Ｃ３４−アリールの例は、フェニル、ｏ−、ｐ−、ｍ−トリル、ナフチル、フェナントレニル、アントラセニルまたはフルオレニルである。
【００１８】
アリールアルキルおよびアラルキルは、それぞれ独立して、上記で定義したような直鎖状、環状、分岐鎖状または非分岐鎖状のアルキル基を表し、上記で定義したようなアリール基によって一置換、多置換または過置換されてもよい。
【００１９】
本発明においては、特に明記しない限り、成分Ａ、Ｂ、ＣおよびＤについて記載された重量％値は、それぞれ組成物の総重量に基づく。組成物は、成分Ａ、Ｂ、ＣおよびＤに加えてさらなる成分を含んでいてもよい。好ましい実施形態において、組成物はさらなる成分を含まず、成分Ａ）〜Ｄ）が１００重量％以下添加され、すなわち組成物は成分Ａ、Ｂ、ＣおよびＤからなる。
【００２０】
本発明の組成物は、成形品を製造するために好ましく使用される。組成物は、好ましくは、ＩＳＯ  １１３３：２０１２−３（試験温度３００℃、質量１．２ｋｇ）に従って決定されるメルトボリュームフローレート（ＭＶＲ）が、好ましくは２〜１２０ｃｍ３／（１０分）、より好ましくは３〜９０ｃｍ３／（１０分）である。
【００２１】
本発明の組成物の各構成要素を、以下により詳細に説明する。
【００２２】
成分Ａ
本発明において、用語「ポリカーボネート」は、ホモポリカーボネートおよびコポリカーボネートの両方を意味すると理解される。これらのポリカーボネートは、よく知られているように直鎖状または分岐鎖状であり得る。ポリカーボネートの混合物も本発明において使用することができる。
【００２３】
本発明の組成物は、成分Ａとして、芳香族ポリカーボネートを２０．０重量％〜９９．９５重量％含む。組成物における芳香族ポリカーボネートの量は、好ましくは少なくとも５０重量％、より好ましくは少なくとも６０重量％、より一層好ましくは少なくとも７５重量％、さらにより一層好ましくは少なくとも８２重量％、最も好ましくは少なくとも８７重量％であり、単一のポリカーボネートまたは複数のポリカーボネートの混合物が存在してもよい。
【００２４】
組成物中に存在するポリカーボネートは、ジフェノール、炭酸誘導体、任意に連鎖停止剤および分岐剤から既知の方法で製造される。
【００２５】
ポリカーボネートの製造に関する詳細は、過去４０年間にわたり多くの特許文献に開示されている。本明細書においては、例えば、Schnell, “Chemistry and Physics of Polycarbonates”, Polymer Reviews, Volume 9, Interscience Publishers, New York, London, Sydney 1964、D. Freitag, U. Grigo, P.R. Muller, H. Nouverten, BAYER AG, “Polycarbonates” in Encyclopedia of Polymer Science and Engineering, Volume 11, Second Edition, 1988, pages 648-718、および、最後にU. Grigo, K. Kilchner and P.R. Muller, “Polycarbonate”in Becker/Braun, Kunststoff-Handbuch, Volume 3/1, Polycarbonate, Polyacetale, Polyester, Celluloseester, Carl Hanser Verlag Munich, Vienna 1992, pages 117-299が参照される。
【００２６】
芳香族ポリカーボネートは、例えば、任意に連鎖停止剤を使用して、任意に３官能以上の分岐剤を使用して、界面過程（interfacial process）により、ジフェノールと、カルボニルはライド、好ましくはホスゲンとの反応、および／または芳香族ジカルボニルジハライド、好ましくはベンゼンジカルボニルジハライドとの反応により製造される。他の可能性は、ジフェノールと、例えばジフェニルカーボネートとの反応を介した溶融重合法による製造である。
【００２７】
ポリカーボネートの製造に適したジフェノールは、例えば、ヒドロキノン、レゾルシノール、ジヒドロキシジフェニル、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼン、イサチンまたはフェノールフタレインの誘導体から誘導されるフタルイミジンおおびそれらの環アルキル化化合物、環アリール化化合物および環ハロゲン化化合物である。
【００２８】
好ましいジフェノールは、４，４’−ジヒドロキシジフェニル、２，２−ビス（４−ヒドロキシフェニル）プロパン（ビスフェノールＡ）、２，４−ビス（４−ヒドロキシフェニル）−２−メチルブタン、１，１−ビス（４−ヒドロキシフェニル）−ｐ−ジイソプロピルベンゼン、２，２−ビス（３−メチル−４−ヒドロキシフェニル）プロパン、ジメチルビスフェノールＡ、ビス（３，５−ジメチル−４−ヒドロキシフェニル）メタン、２，２−ビス（３，５−ジメチル−４−ヒドロキシフェニル）プロパン、ビス（３，５−ジメチル−４−ヒドロキシフェニル）スルホン、２，４−ビス（３，５−ジメチル−４−ヒドロキシフェニル）−２−メチルブタン、１，１−ビス（３，５−ジメチル−４−ヒドロキシフェニル）−ｐ−ジイソプロピルベンゼンおよび１，１−ビス（４−ヒドロキシフェニル）−３，３，５−トリメチルシクロヘキサンならびにビスフェノール（Ｉ）〜（ＩＩＩ）
【化１】
2019516837.tif 000002
［式中、Ｒ’は、それぞれの場合において、Ｃ１〜Ｃ４アルキル、アラルキルまたはアリールであり、好ましくはメチルまたはフェニル、最も好ましくはメチルである］。
【００２９】
特に好ましいジフェノールは、２，２−ビス（４−ヒドロキシフェニル）プロパン（ビスフェノールＡ）、２，２−ビス（３，５−ジメチル−４−ヒドロキシフェニル）プロパン、１，１−ビス（４−ヒドロキシフェニル）シクロヘキサン、１，１−ビス（４−ヒドロキシフェニル）−３，３，５−トリメチルシクロヘキサンおよびジメチルビスフェノールＡならびに式（Ｉ）、（ＩＩ）および（ＩＩＩ）のジフェノールである。
【００３０】
これらのジフェノールおよび他の好適なジフェノールは、例えば、ＵＳ−Ａ３０２８６３５、ＵＳ−Ａ２９９９８２５、ＵＳ−Ａ３１４８１７２、ＵＳ−Ａ２９９１２７３、ＵＳ−Ａ３２７１３６７、ＵＳ−Ａ４９８２０１４およびＵＳ−Ａ２９９９８４６、ＤＥ−Ａ１５７０７０３、ＤＥ−Ａ２０６３０５０、ＤＥ−Ａ２０３６０５２、ＤＥ−Ａ２２１１９５６およびＤＥ−Ａ３８３２３９６、ＦＲ−Ａ１５６１５１８、モノグラフ“H. Schnell, Chemistry and Physics of Polycarbonates, Interscience Publishers, New York 1964”、ならびにＪＰ−Ａ６２０３９／１９８６、ＪＰ−Ａ６２０４０／１９８６およびＪＰ−Ａ１０５５５０／１９８６にも記載されている。
【００３１】
ホモポリカーボネートの場合には１種類のジフェノールのみが使用され、コポリカーボネートの場合には２種類以上のジフェノールが使用される。
【００３２】
好適な炭酸誘導体の例としては、ホスゲンまたはジフェニルカーボネートが挙げられる。
【００３３】
ポリカーボネートの製造に用いることができる好適な連鎖停止剤はモノフェノールである。好適なモノフェノールは、例えば、フェノールそれ自体、クレゾール等のアルキルフェノール、ｐ−ｔｅｒｔ−ブチルフェノール、クミルフェノールおよびそれらの混合物である。
【００３４】
好ましい連鎖停止剤は、直鎖状または分岐鎖状のＣ１〜Ｃ３０アルキル基で一置換または多置換された、好ましくは非置換またはｔｅｒｔ−ブチルで置換されたフェノールである。特に好ましい連鎖停止剤はフェノール、クミルフェノールおよび／またはｐ−ｔｅｒｔ−ブチルフェノールである。
【００３５】
連鎖停止剤の使用量は、それぞれの場合において使用されるジフェノールのモル数に対して好ましくは０．１〜５モル％である。連鎖停止剤は、炭酸誘導体との反応の前、反応中または反応後に添加することができる。
【００３６】
好適な分岐剤は、ポリカーボネート化学においてよく知られている３官能以上の化合物、特に３個以上のフェノール性ＯＨ基を有するものである。
【００３７】
好適な分岐剤は、例えば、１，３，５−トリ（４−ヒドロキシフェニル）ベンゼン、１，１，１−トリ（４−ヒドロキシフェニル）エタン、トリ（４−ヒドロキシフェニル）フェニルメタン、２，４−ビス（４−ヒドロキシフェニルイソプロピル）フェノール、２，６−ビス（２−ヒドロキシ−５’−メチルベンジル）−４−メチルフェノール、２−（４−ヒドロキシフェニル）−２−（２，４−ジヒドロキシフェニル）プロパン、テトラ（４−ヒドロキシフェニル）メタン、テトラ（４−（４−ヒドロキシフェニルイソプロピル）フェノキシ）メタンおよび１，４−ビス（（４’，４’’−ジヒドロキシトリフェニル）メチル）ベンゼンおよび３，３−ビス（３−メチル−４−ヒドロキシフェニル）−２−オキソ−２，３−ジヒドロインドールである。
【００３８】
任意の使用のための分岐剤の量は、それぞれの場合において使用されるジフェノールのモルに対して好ましくは０．０５モル％〜２．００モル％である。
【００３９】
分岐剤は、水性アルカリ相中でジフェノールおよび連鎖停止剤を最初に添加するか、またはホスゲン化の前に有機溶媒に溶解して添加することができる。エステル交換法の場合、分岐剤はジフェノールと共に使用される。
【００４０】
特に好ましいポリカーボネートは、ビスフェノールＡをベースとするホモポリカーボネート、１，１−ビス（４−ヒドロキシフェニル）−３，３，５−トリメチルシクロヘキサンをベースとするホモポリカーボネート、および２つのモノマービスフェノールＡおよび１，１−ビス（４−ヒドロキシフェニル）−３，３，５−トリメチルシクロヘキサンをベースとするコポリカーボネート、ならびに式（Ｉ）、（ＩＩ）および（ＩＩＩ）のジフェノールから誘導されるホモ−またはコポリカーボネートである
【化２】
2019516837.tif 000003
［式中、Ｒ’は、それぞれの場合において、Ｃ１〜Ｃ４アルキル、アラルキルまたはアリールであり、好ましくはメチルまたはフェニル、最も好ましくはメチルである］。
【００４１】
添加剤の導入を達成するために、成分Ａは、粉末、ペレットまたは粉末とペレットとの混合物の形態で使用されるのが好ましい。
【００４２】
使用されるポリカーボネートは、異なるポリカーボネート、例えばポリカーボネートＡ１およびＡ２の混合物でもあってもよい。
【００４３】
ポリカーボネートの総量に対する芳香族ポリカーボネートＡ１の量は、２５．０〜８５．０重量％、好ましくは２８．０〜８４．０重量％、より好ましくは３０．０〜８３．０重量％であり、この芳香族ポリカーボネートはビスフェノールＡをベースとしており、好ましくはＩＳＯ  １１３３（試験温度３００℃、質量１．２ｋｇ）に従って決定した７〜１５ｃｍ３／（１０分）のメルトボリュームフローレートＭＶＲ、より好ましくは８〜１２ｃｍ３／（１０分）のメルトボリュームフローレートＭＶＲ、より一層好ましくは８〜１１ｃｍ３／（１０分）のメルトボリュームフローレートＭＶＲを有する。
【００４４】
ポリカーボネートの総量に対する粉末状芳香族ポリカーボネートＡ２の量は、３．０〜１２．０重量％、好ましくは４．０〜１１．０重量％、より好ましくは４．０〜１０．０重量％であり、この芳香族ポリカーボネートは、好ましくはビスフェノールＡをベースとしており、好ましくはＩＳＯ  １１３３（試験温度３００℃、質量１．２ｋｇ）に従って決定した３〜８ｃｍ３／（１０分）のボリュームフローレートＭＶＲ、より好ましくは４〜７ｃｍ３／（１０分）のメルトボリュームフローレートＭＶＲ、より一層好ましくは６ｃｍ３／（１０分）のメルトボリュームフローレートＭＶＲを有する。
【００４５】
好ましい実施形態では、組成物は、成分Ａとして、１種以上の式（１）のモノマー単位を含むコポリカーボネートを含んでなり、
【化３】
2019516837.tif 000004
［式中、
Ｒ１は水素またはＣ１〜Ｃ４アルキル基、好ましくは水素であり、
Ｒ２はＣ１〜Ｃ４アルキル基、好ましくはメチル基であり、
ｎは０、１、２または３、好ましくは３であり、
一般式（２）の１つ以上のモノマー単位を含有するさらなる芳香族ホモ−またはコポリカーボネートと組み合わされていてもよく、
【化４】
2019516837.tif 000005
［式中、
Ｒ４はＨ、直鎖状または分岐鎖状のＣ１〜Ｃ１０アルキル基、好ましくは直鎖状または分岐鎖状のＣ１〜Ｃ６アルキル基、より好ましくは直鎖状または分岐鎖状のＣ１〜Ｃ４アルキル基、最も好ましくはＨまたはＣ１アルキル基（メチル基）であり、かつ、
Ｒ５は、直鎖状または分岐鎖状のＣ１〜Ｃ１０アルキル基、好ましくは直鎖状または分岐鎖状のＣ１〜Ｃ６アルキル基、より好ましくは直鎖状または分岐鎖状のＣ１〜Ｃ４アルキル基、最も好ましくはＣ１アルキル基（メチル基）である］
任意にさらに存在していてもよい前記さらなるホモ−またはコポリカーボネートは、式（１）のモノマー単位を有しない］。
【００４６】
一般式（１）のモノマー単位は、一般式（１’）の１種以上の対応するジフェノールを介して導入される
【化５】
2019516837.tif 000006
［式中、
Ｒ１は水素またはＣ１〜Ｃ４アルキル基、好ましくは水素であり、
Ｒ２はＣ１〜Ｃ４アルキル基、好ましくはメチル基であり、かつ、
ｎは０、１、２または３、好ましくは３である］。
【００４７】
式（１’）のジフェノールおよびホモポリカーボネートにおけるその使用は、例えばＤＥ３９１８４０６に開示されている。
【００４８】
式（１ａ）を有する１，１−ビス−（４−ヒドロキシフェニル）−３，３，５−トリメチルシクロヘキサン（ビスフェノールＴＭＣ）が特に好ましい
【化６】
2019516837.tif 000007
【００４９】
１種以上の式（１）のモノマー単位に加えて、コポリカーボネートは１種以上の式（３）のモノマー単位を含んでもよい
【化７】
2019516837.tif 000008
［式中、
Ｒ６およびＲ７は、独立して、Ｈ、Ｃ１〜Ｃ１８アルキル、Ｃ１〜Ｃ１８アルコキシ、ＣｌまたはＢｒ等のハロゲン、またはそれぞれ置換されていてもよいアリールまたはアラルキル、好ましくはＨであるか、または、
Ｃ１〜Ｃ１２アルキル、より好ましくはＨまたはＣ１〜Ｃ８アルキル、最も好ましくはＨまたはメチルであり、
Ｙは単結合、−ＳＯ２−、−ＣＯ−、−Ｏ−、−Ｓ−、Ｃ１〜Ｃ６アルキレンまたはＣ２〜Ｃ５アルキリデン、さらにＣ６〜Ｃ１２アリーレンであり、これらはさらにヘテロ原子を含む含有芳香環と縮合していてもよい］。
【００５０】
一般式（３）のモノマー単位は、１種以上の一般式（３ａ）の対応するジフェノールを介して導入される
【化８】
2019516837.tif 000009
［式中、Ｒ６、Ｒ７およびＹは、それぞれ式（３）に関して上記で述べた意味を有する］。
【００５１】
式（３ａ）の非常に特に好ましいジフェノールは、一般式（３ｂ）のジフェノールである
【化９】
2019516837.tif 000010
［式中、
Ｒ８はＨ、直鎖状または分岐鎖状のＣ１〜Ｃ１０アルキル基、好ましくは直鎖状または分岐鎖状のＣ１〜Ｃ６アルキル基、より好ましくは直鎖状または分岐鎖状のＣ１〜Ｃ４アルキル基、最も好ましくはＨまたはＣ１アルキル基（メチル基）であり、かつ、
Ｒ９は直鎖状または分岐鎖状のＣ１〜Ｃ１０アルキル基、好ましくは直鎖状または分岐鎖状のＣ１〜Ｃ６アルキル基、より好ましくは直鎖状または分岐鎖状のＣ１〜Ｃ４アルキル基、最も好ましくはＣ１アルキル基（メチル基）である]。
【００５２】
本発明においては、特に、ジフェノール（３ｃ）が非常に特に好ましい
【化１０】
2019516837.tif 000011
【００５３】
一般式（３ａ）のジフェノールは、単独でまたは互いに混合して使用することができる。ジフェノールは、文献により公知であるかまたは文献の方法によって製造可能である（例えば、example H. J. Buysch et al., Ullmann's Encyclopedia of Industrial Chemistry, VCH, New York 1991, 5th Ed., Vol. 19, p. 348を参照）。
【００５４】
コポリカーボネートにおける式（１）のモノマー単位の合計割合は、好ましくは０．１〜８８モル％、より好ましくは１〜８６モル％、最も好ましくは５〜８４モル％、特に１０〜８２モル％である（用いられた全てのジフェノールのモルの合計に対する式（１’）のジフェノールのモルの合計）。
【００５５】
コポリカーボネートはブロックまたはランダムコポリカーボネートの形態で存在してもよい。ランダムコポリカーボネートが特に好ましい。コポリカーボネートにおけるジフェノキシドモノマー単位の頻度の比は、使用したジフェノールのモル比から計算される。
【００５６】
一般式（２）のモノマー単位は、一般式（２ａ）のジフェノールを介して導入される
【化１１】
2019516837.tif 000012
［式中、
Ｒ４はＨ、直鎖状または分岐鎖状のＣ１〜Ｃ１０アルキル基、好ましくは直鎖状または分岐鎖状のＣ１〜Ｃ６アルキル基、より好ましくは直鎖状または分岐鎖状のＣ１〜Ｃ４アルキル基、最も好ましくはＨまたはＣ１アルキル基（メチル基）であり、かつ、
Ｒ５は直鎖状または分岐鎖状のＣ１〜Ｃ１０アルキル基、好ましくは直鎖状または分岐鎖状のＣ１〜Ｃ６アルキル基、より好ましくは直鎖状または分岐鎖状のＣ１〜Ｃ４アルキル基、最も好ましくはＣ１アルキル基（メチル基）である]。
【００５７】
本発明においては、ビスフェノールＡが非常に特に好ましい。
【００５８】
１種以上の一般式（２）のモノマー単位に加えて、任意に追加的に存在してもよいホモ−またはコポリカーボネートは、コポリカーボネートについて前述したように式（３）の１種以上のモノマー単位を含んでもよい。
【００５９】
本発明の組成物が式（１）のモノマー単位を含むコポリカーボネートを含んでなる場合、組成物中の式（１）のモノマー単位を含むコポリカーボネートの総量は、好ましくは少なくとも３．０重量％、より好ましくは少なくとも５．０重量％である。
【００６０】
好ましい実施形態において、本発明の組成物は、成分Ａとして、式（１）のモノマー単位を含むコポリカーボネートとビスフェノールＡをベースとするホモポリカーボネートとの混合物を含む。
【００６１】
本発明の組成物が式（１）のモノマー単位を含むコポリカーボネートを含んでなる場合、成分Ａにおける式（１）のモノマー単位の合計割合は、１種以上の成分Ａのポリカーボネートにおける式（１）および（３）の全モノマー単位のモル数の合計に対して、好ましくは０．１〜８８モル％、特に好ましくは１〜８６モル％、非常に特に好ましくは５〜８４モル％、特に１０〜８２モル％である。
【００６２】
成分Ｂ
本発明の組成物は、成分Ｂとして、６〜３０個の炭素原子の鎖長を有する少なくとも１種の飽和または不飽和モノカルボン酸と、グリセロールおよび／またはジグリセロールをベースとした少なくとも１種の前記モノカルボン酸のエステルとを含む混合物を含んでなる。
【００６３】
グリセロールのエステルは、下記の基本構造をベースとしている
【化１２】
2019516837.tif 000013
【００６４】
本発明において使用されるモノカルボン酸エステルのベースを形成するジグリセロールの異性体は以下の通りである
【化１３】
2019516837.tif 000014
【００６５】
これらの式のモノ−またはポリエステル化異性体は、本発明において使用されるジグリセロールのエステルとして使用することができる。
【００６６】
１種のみのモノカルボン酸およびそのエステルを含む混合物、または２種以上のカルボン酸およびそのエステルを含む混合物を使用することができる。
【００６７】
好適なモノカルボン酸は、例えば、カプリル酸（Ｃ７Ｈ１５ＣＯＯＨ、オクタン酸）、カプリン酸（Ｃ９Ｈ１９ＣＯＯＨ、デカン酸）、ラウリン酸（Ｃ１１Ｈ２３ＣＯＯＨ、ドデカン酸）、ミリスチン酸（Ｃ１３Ｈ２７ＣＯＯＨ、テトラデカン酸）、パルミチン酸（Ｃ１５Ｈ３１ＣＯＯＨ、ヘキサデカン酸）、マルガリン酸（Ｃ１６Ｈ３３ＣＯＯＨ、ヘプタデカン酸）、オレイン酸（Ｃ１７Ｈ３３ＣＯＯＨ、シス−９−オクタデセン酸）、ステアリン酸（Ｃ１７Ｈ３５ＣＯＯＨ、オクタデカン酸）、アラキジン酸（Ｃ１９Ｈ３９ＣＯＯＨ、エイコサン酸）、ベヘン酸（Ｃ２１Ｈ４３ＣＯＯＨ、ドコサン酸）、リグノセリン酸（Ｃ２３Ｈ４７ＣＯＯＨ、テトラコサン酸）、パルミトレイン酸（Ｃ１５Ｈ２９ＣＯＯＨ、（９Ｚ）−ヘキサデカ−９−エン酸）、ペトロセリン酸（Ｃ１７Ｈ３３ＣＯＯＨ、（６Ｚ）−オクタデカ−６−エン酸、（９Ｚ）−オクタデカ−９−エン酸）、エライジン酸（Ｃ１７Ｈ３３ＣＯＯＨ、（９Ｅ）−オクタデカ−９−エン酸）、リノール酸（Ｃ１７Ｈ３１ＣＯＯＨ、（９Ｚ，１２Ｚ）−オクタデカ−９，１２−ジエン酸）、α−およびγ−リノレン酸（Ｃ１７Ｈ２９ＣＯＯＨ、（９Ｚ，１２Ｚ，１５Ｚ）−オクタデカ−９，１２，１５−トリエン酸および（６Ｚ，９Ｚ，１２Ｚ）−オクタデカ−６，９，１２−トリエン酸）、アラキドン酸（Ｃ１９Ｈ３１ＣＯＯＨ、（５Ｚ，８Ｚ，１１Ｚ，１４Ｚ）−エイコサ−５，８，１１，１４−テトラエン酸）、チムノドン酸（Ｃ１９Ｈ２９ＣＯＯＨ、（５Ｚ，８Ｚ，１１Ｚ，１４Ｚ，１７Ｚ）−エイコサ−５，８，１１，１４，１７−ペンタエン酸）およびセルボン酸（Ｃ２１Ｈ３１ＣＯＯＨ、（４Ｚ，７Ｚ，１０Ｚ，１３Ｚ，１６Ｚ，１９Ｚ）−ドコサ−４，７，１０，１３，１６，１９−ヘキサエン酸）である。
【００６８】
８〜３０個の炭素原子、特に好ましくは１２〜２４個の炭素原子、非常に特に好ましくは１４〜２４個の炭素原子の鎖長を有する飽和脂肪族モノカルボン酸が特に好ましい。
【００６９】
成分Ｂとして特に好適なのは、グリセロールおよび／またはジグリセロールを、６〜３０個の炭素原子の鎖長を有する２以上のモノカルボン酸とを含むカルボン酸混合物で部分エステル化してエステル混合物を得ることによって得られる混合物である。カルボン酸混合物は、好ましくはオレイン酸、より好ましくはさらにステアリン酸および／またはパルミチン酸を含む。成分Ｂは、好ましくは、エステル混合物として、オレイン酸、パルミチン酸および／またはステアリン酸とグリセロールおよび／またはジグリセロールとのモノエステルおよびジエステル、およびカルボン酸混合物、すなわち対応するカルボン酸を含む。例としては、グリセロールモノパルミテート、グリセロールモノオレエート、ジグリセロールモノパルミテート、ジグリセロールモノオレエート、ジグリセロールモノステアレート、ジグリセロールジパルミテートまたはジグリセロールジオレエートである。ジグリセロールのジエステルの割合は、好ましくはジグリセロールのモノエステルの割合よりも小さい。成分Ｂは、好ましくは遊離グリセロールおよび／またはジグリセロールも含む。しかしながら、成分Ｂは、遊離グリセロールおよび／またはジグリセロールが存在しない程度まで精製されてもよい。好適な混合物は、例えば、Ｐａｌｓｇａａｒｄ（登録商標）からＰａｌｓｇａａｒｄ（登録商標）Ｐｏｌｙｍｅｒｓ  ＰＧＥ  ８１００の商品名で市販されている。
【００７０】
これらの混合物のＯＨ価は、好ましくは１８０〜３００ｍｇＫＯＨ／ｇ（２０１１−０２３２６０２−９２Ｄの方法、Currenta GmbH & Co. OHG, Leverkusen）である。これらの混合物の酸価は、好ましくは１〜６ｍｇＫＯＨ／ｇ（２０１１−０５２７６０２−１４Ｄの方法、Currenta GmbH & Co. OHG, Leverkusen）である。Ｗｉｊｓによる混合物のヨウ素価は、好ましくは４０〜８０ｇヨウ素／１００ｇ（２２０１−０１５２９０２−９５Ｄの方法、Currenta GmbH & Co. OHG, Leverkusen）である。
【００７１】
好ましい成分Ｂは、オレイン酸が最大の割合を占め、混合物Ｂの全重量に対して３重量％未満までの遊離カルボン酸の含有量を有する混合物である。より好ましくは、混合物におけるオレイン酸の含有量は、混合物Ｂの総重量に対して１．５〜２．５重量％、特に約２重量％である。さらに好ましくは、グリセロールおよびジグリセロールのオレイン酸エステルは、成分Ｂのエステル成分の主成分を構成する。合計で、その割合は、混合物Ｂの全重量に対して５０重量％超である。
【００７２】
ポリカーボネート組成物は、好ましくは０．０５〜１０．０重量％、より好ましくは０．１〜８．０重量％、より一層好ましくは０．２〜６．０重量％の成分Ｂ、より一層好ましくは０．２重量％〜２．０重量％、さらに好ましくは０．２重量％〜１．８重量％、最も好ましくは０．２０〜１．０重量％、最も好ましくは０．８重量％の成分Ｂを含む。
【００７３】
成分Ｃ
好適に使用される熱安定剤は、酸化数＋ＩＩＩを有するリン化合物、特にホスフィンおよび／またはホスファイトである。
【００７４】
特に好適な熱安定剤は、トリフェニルホスフィン、トリス（２，４−ジ−ｔｅｒｔ−ブチルフェニル）ホスファイト（Ｉｒｇａｆｏｓ（登録商標）１６８）、テトラキス（２，４−ジ−ｔｅｒｔ−ブチルフェニル）−［１，１−ビフェニル］−４，４’−ジイルビスホスホナイト、オクタデシル−３−（３，５−ジ−ｔｅｒｔ−ブチル−４−ヒドロキシフェニル）プロピオネート（Ｉｒｇａｎｏｘ（登録商標）１０７６）、ビス（２，４−ジクミルフェニル）ペンタエリスリトールジホスファイト（Ｄｏｖｅｒｐｈｏｓ（登録商標）Ｓ−９２２８）、ビス（２，６−ジ−ｔｅｒｔ−ブチル−４−メチルフェニル）ペンタエリスリトールジホスファイト（ＡＤＫ  ＳＴＡＢ  ＰＥＰ−３６）である。前記熱安定剤は、単独でまたは混合物（例えば、Ｉｒｇａｎｏｘ（登録商標）Ｂ９００（Ｉｒｇａｆｏｓ（登録商標）１６８とＩｒｇａｎｏｘ（登録商標）１０７６との１：３の比の混合物）またはＩｒｇａｎｏｘ（登録商標）Ｂ９００／Ｉｒｇａｎｏｘ（登録商標）１０７６とのＤｏｖｅｒｐｈｏｓ（登録商標）Ｓ−９２２８）として用いられる。熱安定剤は、好ましくは０．００３〜０．２重量％の量で使用される。
【００７５】
成分Ｄ
さらに、任意に、６．０重量％以下、好ましくは０．０１〜２．０重量％の他の従来の添加剤（「さらなる添加剤」）が存在してもよい。さらなる添加剤の群には熱安定剤は含まれず、それは、これらはすでに成分Ｃとして記載されているからである。
【００７６】
ポリカーボネートに典型的に添加されるそのような添加剤は、例えば、ＥＰ−Ａ０８３９６２３、ＷＯ−Ａ９６／１５１０２、ＥＰ−Ａ０５００４９６または“Plastics Additives Handbook”, Hans Zweifel, 5th Edition 2000, Hanser Verlag, Munich in amounts customary for polycarbonateに記載されているような、特に酸化防止剤、離型剤、難燃剤、ＵＶ吸収剤、ＩＲ吸収剤、帯電防止剤、蛍光増白剤、光散乱剤、有機顔料等の着色剤、および／またはレーザーマーキング用添加剤である。これらの添加剤は、単独でまたは混合して添加することができる。
【００７７】
好ましい添加剤は、４００ｎｍ未満で可能な限り低い透過率および４００ｎｍ超で可能な限り高い透過率を有する特定のＵＶ安定剤である。本発明による組成物に使用するのに特に好適な紫外線吸収剤は、ベンゾトリアゾール、トリアジン、ベンゾフェノンおよび／またはアリール化シアノアクリレートである。
【００７８】
特に好適な紫外線吸収剤は、２−（３’，５’−ビス（１，１−ジメチルベンジル）−２’−ヒドロキシフェニル）ベンゾトリアゾール（Ｔｉｎｕｖｉｎ（登録商標）２３４、ＢＡＳＦ、Ｌｕｄｗｉｇｓｈａｆｅｎ）、２−（２’−ヒドロキシ−５’−（ｔｅｒｔ−オクチル）フェニル）ベンゾトリアゾール（Ｔｉｎｕｖｉｎ（登録商標）３２９、ＢＡＳＦ、Ｌｕｄｗｉｇｓｈａｆｅｎ）、ビス（３−（２Ｈ−ベンゾトリアゾリル）−２−ヒドロキシ−５−ｔｅｒｔ−オクチル）メタン（Ｔｉｎｕｖｉｎ（登録商標）３６０、ＢＡＳＦ、Ｌｕｄｗｉｇｓｈａｆｅｎ）、２−（４，６−ジフェニル−１，３，５−トリアジン−２−イル）−５−（ヘキシルオキシ）フェノール（Ｔｉｎｕｖｉｎ（登録商標）１５７７、ＢＡＳＦ、Ｌｕｄｗｉｇｓｈａｆｅｎ）等のヒドロキシベンゾトリアゾール、さらには２，４−ジヒドロキシベンゾフェノン（Ｃｈｉｍａｓｓｏｒｂ（登録商標）２２、ＢＡＳＦ、Ｌｕｄｗｉｇｓｈａｆｅｎ）および２−ヒドロキシ−４−（オクチルオキシ）ベンゾフェノン（Ｃｈｉｍａｓｓｏｒｂ（登録商標）８１、ＢＡＳＦ、Ｌｕｄｗｉｇｓｈａｆｅｎ）等のベンゾフェノン、２，２−ビス［［（２−シアノ−１−オキソ−３，３−ジフェニル−２−プロペニル）オキシ］メチル］−１，３−プロパンジイルエステル（９Ｃｌ）（Ｕｖｉｎｕｌ（登録商標）３０３０、ＢＡＳＦ  ＡＧ、Ｌｕｄｗｉｇｓｈａｆｅｎ）、２−［２−ヒドロキシ−４−（２−エチルヘキシル）オキシ］フェニル−４，６−ジ（４−フェニル）フェニル−１，３，５−トリアジン（Ｔｉｎｕｖｉｎ（登録商標）１６００、ＢＡＳＦ、Ｌｕｄｗｉｇｓｈａｆｅｎ）、テトラエチル−２，２’−（１，４−フェニレンジメチリデン）ビスマロネート（Ｈｏｓｔａｖｉｎ（登録商標）Ｂ−Ｃａｐ、Ｃｌａｒｉａｎｔ  ＡＧ）またはＮ−（２−エトキシフェニル）−Ｎ’−（２−エチルフェニル）エタンジアミド（Ｔｉｎｕｖｉｎ（登録商標）３１２、ＣＡＳ番号２３９４９−６６−８、ＢＡＳＦ、Ｌｕｄｗｉｇｓｈａｆｅｎ）である。
【００７９】
特に好ましい特定のＵＶ安定剤は、Ｔｉｎｕｖｉｎ（登録商標）３６０、Ｔｉｎｕｖｉｎ（登録商標）３２９および／またはＴｉｎｕｖｉｎ（登録商標）３１２であり、Ｔｉｎｕｖｉｎ（登録商標）３２９およびＴｉｎｕｖｉｎ（登録商標）３１２が非常に特に好ましい。
【００８０】
これらの紫外線吸収剤の混合物を使用することも可能である。
【００８１】
組成物が、全組成物に対して０．８重量％以下、好ましくは０．０５重量％〜０．５重量％、より好ましくは０．１重量％〜０．４重量％の量で紫外線吸収剤を含むことが好ましい。
【００８２】
本発明の組成物はまた、エステル交換安定剤としてホスフェートまたはスルホン酸エステルを含んでもよい。トリイソオクチルホスフェートは、エステル交換安定剤として存在するのが好ましい。トリイソオクチルホスフェートは、好ましくは０．００３重量％〜０．０５重量％、より好ましくは０．００５重量％〜０．０４重量％、特に好ましくは０．０１重量％〜０．０３重量％の量で使用される。
【００８３】
組成物は、離型剤、例えば、ペンタエリスリトールテトラステアレートまたはグリセロールモノステアレートを含まなくてもよい。
【００８４】
組成物が少なくとも１種の熱安定剤（成分Ｃ）、および任意にさらなる添加剤（成分Ｄ）として、エステル交換安定剤、特にトリイソオクチルホスフェート、または紫外線吸収剤を含むことが特に好ましい。
【００８５】
本発明の組成物は、添加剤（成分Ｄ）として衝撃改質剤も含み得る。衝撃改質剤の例は、アクリレートコア−シェル系またはブタジエンゴム（ＤＯＷ  Ｃｈｅｍｉｃａｌ  Ｃｏｍｐａｎｙ製のＰａｒａｌｏｉｄシリーズ）；オレフィン−アクリレートコポリマー、例えば、ＤｕＰｏｎｔ製のＥｌｖａｌｏｙ（登録商標）シリーズ；シリコーンアクリレートゴム、例えば、三菱レイヨン社製のメタブレン（登録商標）シリーズである。
【００８６】
本発明の組成物が透明であるべきである場合、組成物は、透明性に著しい影響を与える以下の群：光散乱剤、無機顔料、衝撃改質剤のいかなる添加剤も多量に含有しないことが好ましく、この群のいずれもまったく含有しないことがさらに好ましい。「有意な効果」とは、これらの添加剤を含まない以外は同一である組成物と比較して、ＩＳＯ  １３４６８−２：２００６に従って４ｍｍの厚さで決定される透過率−Ｔｙ（１０°で観察されるＤ６５）において１％を超える減少をもたらすこれらの添加剤の量を意味する。  
【００８７】
成分Ａ〜Ｄを含む本発明の組成物は、個々の成分を組み合わせ、混合し、かつ均質化することによる一般的な配合方法により製造され、均質化は剪断力を加えることにより溶融物中で行うのが特に好ましい。組み合わせおよび混合は、粉末の予備混合物を用いた溶融均質化の前に行われてもよい。
【００８８】
ペレットの予備混合物またはペレットと粉末とを、成分Ｂ〜Ｄと共に使用することも可能である。
【００８９】
好適な溶媒中の混合成分の溶液から形成された予備混合物を使用することも可能であり、その場合、均質化は溶液中で行われ、その後溶媒が除去されてもよい。
【００９０】
特に、本発明の組成物の成分Ｂ〜Ｄは、よく知られている方法によって、またはマスターバッチとしてポリカーボネートに配合することができる。
【００９１】
成分Ｂ〜Ｄを単独でまたは混合物として配合するためのマスターバッチの使用が好ましい。
【００９２】
これに関連して、本発明の組成物は、組み合わせられ、混合され、均質化され、かつ続いてスクリュー押出機（例えばＴＳＥ二軸スクリュー押出機）、ニーダーまたはＢｒａｂｅｎｄｅｒまたはＢａｎｂｕｒｙミル等の慣用の装置で押出されてもよい。押出物は、押出後冷却しそして粉砕することができる。個々の成分を予備混合し、次いで残りの出発物質を単独で添加することおよび／または同様に混合することも可能である。
【００９３】
溶融物中の予備混合物の組み合わせおよび混合はまた、射出成形機の可塑化ユニット中で行われてもよい。この場合、溶融物は次の工程で直接成形品に変換される。
【００９４】
本発明の組成物は、標準的な機械、例えば、押出機または射出成形機で、通常の方法で加工して、任意の成形品、例えば、フィルム、シートまたはボトルを得ることができる。
【００９５】
成形品の製造は、射出成形、押出し成形、またはキャスティングプロセスにおける溶液から行うのが好ましい。
【００９６】
本発明の組成物は、多層系を製造するのに適している。これは、ポリカーボネート組成物をプラスチック材料製の成形品の上に１つ以上の層で塗布することを含む。適用は、例えば、ホイルインサート成形、共押出成形または多成分射出成形により、成形品の成形と同時またはその直後に行うことができる。しかしながら、例えば、フィルムとの積層、既存の成形品のカプセル封入外側被覆（encapsulative overmoulding）、または溶液からのコーティングによって、成形前の本体に適用することもできる。
【００９７】
本発明の組成物は、自動車分野における部品、例えばベゼル、ヘッドライトカバーまたはフレーム、レンズおよびコリメータまたはライトガイドの製造、ならびに電機および電子（ＥＥ）およびＩＴ分野におけるフレーム部品の製造に適しており、特に、厳しい流動性要件を必要とする用途（薄層用途）に好適である。そのような用途としては、例えば、ウルトラブック用のスクリーンまたはハウジング、またはＬＥＤディスプレイ技術、例えば、ＯＬＥＤディスプレイもしくはＬＣＤディスプレイ等または電子インク用のフレーム等が挙げられる。さらなる適用分野は、スマートフォン、タブレット、ウルトラブック、ノートブックまたはラップトップだけでなく、衛星ナビゲーション、スマートウォッチまたは心拍計等の移動通信端末のハウジング部品であり、薄壁設計、例えば、家庭用および産業用ネットワークシステム、スマートメーターのハウジングコンポーネントにおける電気的適用でもある。
【００９８】
本発明の組成物から製造された成形品および押出物、さらに本発明の組成物を含む成形品、押出物および多層系は、同様に本出願の主題の一部を形成する。
【００９９】
本発明の組成物の特別な特徴は、成分Ｂの含有量に起因して顕著な流動学的および光学特性を示すことである。従って、それらは、洗練された射出成型部品の製造、特に、良好な流動性が必要とされる薄壁への適用に好適である。そのような用途の例は、ウルトラブックのハウジング部品、ラップトップのカバー、ヘッドライトカバー、ＬＥＤ用途、または電気および電子機器用途のための部品である。薄壁用途は、好ましくは、約３ｍｍ未満、好ましくは３ｍｍ未満、より好ましくは２．５ｍｍ未満、さらに一層好ましくは２．０ｍｍ未満、最も好ましくは１．５ｍｍ未満の壁厚がある用途である。これに関連して、「約」は、実際の値が記載された値から実質的に逸脱しないことを意味すると理解され、「実質的でない」逸脱は２５％以下、好ましくは１０％以下のうちの１つであるとみなされる。
【０１００】
従って、本発明はさらに、芳香族ポリカーボネート（成分Ａ）、任意に熱安定剤（成分Ｃ）および任意にさらなる添加剤（成分Ｄ）を含む組成物の光学特性、特に視覚的透過率（visual transmission）を改善するための、６〜３０個の炭素原子の鎖長を有する少なくとも１種の飽和または不飽和モノカルボン酸と、グリセロールおよび／またはジグリセロールをベースとした少なくとも１種の前記モノカルボン酸のエステルとを含む混合物の使用を提供する。
【０１０１】
本発明の組成物に関して上記に記載された実施形態は、適用可能な場合には、本発明による使用にも適用される。
【０１０２】
以下の実施例は本発明を説明することを意図したものであり、本発明を限定するものではない。
【実施例】
【０１０３】
原料および試験方法の説明
以下の実施例に記載のポリカーボネート組成物は、Ｂｅｒｓｔｏｒｆｆ  ＺＥ  ２５押出機により１０ｋｇ／ｈの処理量で配合することにより製造した。溶融温度は２７５℃であった。
【０１０４】
成分Ａ−１：１２．５ｃｍ３／（１０分）のメルトボリュームフローレートＭＶＲ（ＩＳＯ  １１３３：２０１２−０３による、試験温度３００℃および荷重１．２ｋｇ）を有するビスフェノールＡをベースとする直鎖状ポリカーボネートであって、サイド押出機による添加によって製造される。
【０１０５】
成分Ａ−２：６ｃｍ３／（１０分）のメルトボリュームフローレートＭＶＲ（ＩＳＯ  １１３３：２０１２−０３による、試験温度３００℃および荷重１．２ｋｇ）を有するビスフェノールＡをベースとする直鎖状ポリカーボネート粉末。
【０１０６】
成分Ａ−３：１８ｃｍ３／（１０分）（３３０℃／２．１６ｋｇ）のメルトボリュームフローレートＭＶＲおよび１８２℃の軟化温度（ＶＳＴ／Ｂ１２０）を有するビスフェノールＡおよびビスフェノールＴＭＣをベースとする、Ｃｏｖｅｓｔｒｏ  ＡＧ社製のコポリカーボネート。
【０１０７】
成分Ａ−４：Ｓａｂｉｃ  Ｉｎｎｏｖａｔｉｖｅ  Ｐｌａｓｔｉｃｓ製のＬｅｘａｎ（登録商標）ＸＨＴ  ２１４１；ビスフェノールＡと、Ｒ’がフェニルである式（Ｉ）のビスフェノールとをベースとするコポリカーボネート。ＭＶＲは４３ｃｍ３／１０分（３３０℃、２．１６ｋｇ）である；ビカット温度（Ｂ５０）は１６０℃である。
【０１０８】
成分Ａ−５：Ｓａｂｉｃ  Ｉｎｎｏｖａｔｉｖｅ  Ｐｌａｓｔｉｃｓ製のＬｅｘａｎ（登録商標）ＸＨＴ  ３１４１；ビスフェノールＡと、Ｒ’がフェニルである式（Ｉ）のビスフェノールとをベースとするコポリカーボネート。ＭＶＲは３０ｃｍ３／１０分（３３０℃、２．１６ｋｇ）である；ビカット温度（Ｂ５０）は１６８℃である。
【０１０９】
成分Ａ−６：７ｃｍ３／１０分（３３０℃、２．１６ｋｇ）のメルトボリュームフローレートＭＶＲを有する、ビスフェノールＡとジヒドロキシジフェニルとから形成されるコポリカーボネート。
【０１１０】
成分Ａ−７：９．５ｃｍ３／（１０分）のメルトボリュームフローレートＭＶＲ（ＩＳＯ  １１３３：２０１２−０３による、試験温度３００℃および荷重１．２ｋｇ）を有するビスフェノールＡをベースとする直鎖状ポリカーボネート粉末。
【０１１１】
成分Ｂ：混合物；Ｐａｌｓｇａａｒｄ製のＰａｌｓｇａａｒｄ（登録商標）Ｐｏｌｙｍｅｒｓ  ＰＧＥ  ８１００。エステルグリセロールモノオレエート（約１４重量％）、ジグリセロールモノオレエート（約４５重量％）、ジグリセロールジオレエート（約１４重量％）を含む混合物である。混合物中の遊離カルボン酸の量は、それぞれオレイン酸が約２重量％、ステアリン酸およびパルミチン酸が１重量％未満である。
【０１１２】
成分Ｃ：熱安定剤としてのＢＡＳＦ  ＳＥ製のトリフェニルホスフィン（ＴＰＰ）。
【０１１３】
成分Ｃ−２：熱安定剤としてのＢＡＳＦ  ＳＥ製のＩｒｇａｆｏｓ（登録商標）Ｐ−ＥＰＱ。
【０１１４】
成分Ｄ−１：エステル交換安定剤としてのＬａｎｘｅｓｓ  ＡＧ製のトリイソオクチルホスフェート（ＴＯＦ）。
【０１１５】
成分Ｄ−２：Ｐａｒａｌｏｉｄ  ＥＸＬ  ２３００；Ｄｏｗ  Ｃｈｅｍｉｃａｌ  Ｃｏｍｐａｎｙ製のアクリレートをベースとするコア−シェル衝撃改質剤。
【０１１６】
Ｂａｙｂｌｅｎｄ  Ｔ６５：Ｃｏｖｅｓｔｒｏ  Ｄｅｕｔｓｃｈｌａｎｄ  ＡＧ製のＰＣ／ＡＢＳ混合物。
【０１１７】
Ｂａｙｂｌｅｎｄ  ＦＲ３０３０：Ｃｏｖｅｓｔｒｏ  Ｄｅｕｔｓｃｈｌａｎｄ  ＡＧ製の難燃性ＰＣ／ＡＢＳ混合物。
【０１１８】
耐熱性の尺度として、ビカット軟化温度ＶＳＴ／Ｂ５０またはＶＳＴ／Ｂ１２０を、Ｃｏｅｓｆｅｌｄ  Ｍａｔｅｒｉａｌｔｅｓｔ製のＣｏｅｓｆｅｌｄ  Ｅｃｏ  ２９２０装置を使用して、針荷重５０Ｎおよび加熱速度５０℃／ｈまたは１２０℃／ｈで、８０ｍｍ×１０ｍｍ×４ｍｍの試験片についてＩＳＯ  ３０６：２０１４−３に従って決定した。
【０１１９】
メルトボリュームフローレート（ＭＶＲ）は、Ｚｗｉｃｋ  Ｒｏｅｌｌ製のＺｗｉｃｋ  ４１０６機器を使用して、ＩＳＯ  １１３３：２０１２−０３（主に試験温度３００℃、質量１．２ｋｇ）に従って決定した。さらに、２０分の予熱時間の後にＭＶＲを測定した。これは熱応力を上げた場合における溶融安定性の尺度である。
【０１２０】
シャルピーノッチ付き衝撃強度は、８０ｍｍ×１０ｍｍ×３ｍｍの大きさの片面射出試験片について、ＩＳＯ  ７３９１−２：２００６に従って室温で測定した。
【０１２１】
シャルピー衝撃強度は、８０ｍｍ×１０ｍｍ×３ｍｍの大きさの片面射出試験片について、ＩＳＯ  ７３９１−２：２００６に従って室温で測定した。
【０１２２】
剪断粘度（溶融粘度）は、Ｇｏｔｔｆｅｒｔ  Ｖｉｓｃｏ−Ｒｏｂｏ  ４５．００機器を使用して、ＩＳＯ  １１４４３：２００５に従って測定した。
【０１２３】
引張り弾性率は、８０ｍｍ×１０ｍｍ×４ｍｍの大きさのコアを有する片面注入ダンベルについて、ＩＳＯ  ５２７−１／−２：１９９６−０４に従って測定した。
【０１２４】
黄色度指数（Ｙ．Ｉ．）は、４ｍｍのシート厚を有する標本プラークについて、ＡＳＴＭ  Ｅ  ３１３−１０（観察者：１０°／光源：Ｄ６５）に従って決定した。
【０１２５】
スペクトルのＶＩＳ範囲（４００ｎｍ〜８００ｎｍ）における透過率は、４ｍｍのシート厚を有する標本プラークについて、ＩＳＯ  １３４６８−２：２２０６０に従って決定された。
【０１２６】
ヘイズ（haze）は、４ｍｍのシート厚を有する試験片プラークについて、ＡＳＴＭ  Ｄ１００３：２０１３に従って決定された。
【０１２７】
フロースパイラルによる流路決定：フロースパイラルは、スパイラル状に配置された高さ２ｍｍ、幅８ｍｍのキャビティであり、その中に溶融混合物が一定の圧力（ここでは１１３０ｂａｒ）で注入される。様々な試料によって達成された流路を互いに比較する；長いほど良好である。
【０１２８】
ＣＰ  ２５測定コーンを有するＭＣＲ  ３０１レオメーター機器を使用して、コーンプレート法により溶融粘度を測定し、測定はＩＳＯ  １１４４３：２０１４−０４に従って行った。
【０１２９】
破断点伸びは、ＤＩＮ  ＥＮ  ＩＳＯ  ５２７−１／−２：１９９６に従って、引張り試験によって決定された。
【０１３０】
標本プラークは、それぞれの場合について、以下の表に示される溶融温度で射出成形によって製造された。
【０１３１】
２．構成
【表１】
2019516837.tif 000015
【０１３２】
表１から明らかなように、本発明のポリカーボネート組成物２〜６は、２０分の滞留時間後のＭＶＲ値によって示されるように、非常に良好な溶融安定性を有していた。対照的に、成分Ｂを全く含まない比較例１は、本発明のポリカーボネート組成物２〜６よりもはるかに劣ったメルトボリュームフローレートＭＶＲを有していた。
【０１３３】
【表２】
2019516837.tif 000016
【０１３４】
成分Ｂを含む本発明の組成物８〜１０は、比較例７よりもメルトボリュームフローレートＭＶＲが明らかに改善していた。驚くべきことに、トリイソオクチルホスフェートとの組み合わせた場合、光学特性も著しく改善され、透過率が向上した。
【０１３５】
本発明のポリカーボネート組成物８〜１０はさらに、滞留時間２０分後のＭＶＲ値によって示されるように、非常に良好な溶融安定性を示した。
【０１３６】
【表３】
2019516837.tif 000017
2019516837.tif 000018
2019516837.tif 000019
【０１３７】
成分Ｂおよび成分Ｄ、すなわちトリイソオクチルホスフェートを含む本発明の実施例１２〜１４は、測定された全ての剪断速度および温度において、比較例１１と比較して明らかに低い溶融粘度を示した。透過率、ヘイズおよび黄色度指数の光学特性は著しく改善されていた。同時に、弾性率の増加が見られた。
【０１３８】
【表４】
2019516837.tif 000020
2019516837.tif 000021
2019516837.tif 000022
【０１３９】
本発明の実施例１６および１７および１９および２０は、それぞれ比較例１５および１８と比較して、全ての測定された剪断速度および温度において明らかに低い溶融粘度を示した。
【０１４０】
【表５】
2019516837.tif 000023
2019516837.tif 000024
【０１４１】
本発明の実施例２２〜２６は、測定された全ての剪断速度および温度において、比較例２１と比較して明らかに低い溶融粘度を示す。優れた低温靭性が維持されます。黄色度指数は減少する。
【０１４２】
【表６】
2019516837.tif 000025
2019516837.tif 000026
【０１４３】
【表７】
2019516837.tif 000027
2019516837.tif 000028
2019516837.tif 000029
【０１４４】
本発明の実施例３２〜３４および３６〜３８は、測定されたすべての剪断速度および温度において、それぞれ比較例３１および３５と比較して低い溶融粘度を示した。良好な低温強度が維持されていた。
【国際調査報告】
2019516837.tif 000033
2019516837.tif 000034
2019516837.tif 000035
2019516837.tif 000036